(57)【要約】      （修正有）【課題】漁業養殖用の網やロープ、船舶等の漁具類の染料としたり、塗布するための塗料とすることのできる防藻剤と、その生成方法を提供する。【解決手段】炭微粒子と、チッソ系乃至銅系の合成樹脂溶剤からなる防藻基剤を、真空引きのもとで混合した防藻剤。【効果】炭素微粒子の孔隙内への防藻基剤の浸入保持力が強く、防藻作用を長もちさせる。養殖網等を染色することができ、塗料として船舶等に塗布することができ、長期間にわたり海藻類等の付着繁殖を少くすると共に、これら漁具類の腐朽を防いで耐久性を高める。長期間の使用でも毒性乃至有害性を少くすることができる。さらに、合成樹脂溶剤によって溶解離散し難く、長期間にわたっては徐々に溶解されて、この漁具類に対する海藻類やフジツボ等の付着が嫌われて、繁殖を阻止、乃至少くする。【選択図】図１
2006176482.tif 000002
【特許請求の範囲】
【請求項１】
炭微粒子と、チッソ系乃至銅系の合成樹脂溶剤からなる防藻基剤を、真空引きのもとで混合したことを特徴とする防藻剤。
【請求項２】
加酢された炭微粒子と、チッソ系乃至銅系の合成樹脂溶剤からなる防藻基剤を、真空引きのもとで分散機により撹拌混合して防藻剤を生成することを特徴とする防藻剤の生成方法。
【発明の詳細な説明】
【技術分野】
【０００１】  この発明は、漁業養殖用の網や、ロープ、船舶等の魚具類の染料としたり、塗布するための塗料とすることのできる防藻剤と、その防藻剤の生成方法に関するものである。
【背景技術】
【０００２】  養殖網等の防藻剤としては、有機スズが用いられている。染料基剤に有機スズを混合して、防藻剤として養殖網等を染色する。
【発明の開示】
【発明が解決しようとする課題】
【０００３】  前記従来の有機スズを有した防藻剤で染色された養殖網を用いて養殖するときは、養殖網に対する海藻類やフジツボ類の付着を防止するためには有効ではあるが、養殖海中で有機スズが徐々に溶解、離散されて、海水を有害汚染しやすい欠点がある。又、この有機スズを使用しないで、単にチッソ系乃至銅系の染料基剤では、海藻類やフジツボ類の付着を防止することは難く、不十分である。
【課題を解決するための手段】
【０００４】  請求項１に記載の発明は、炭微粒子と、チッソ系乃至銅系の合成樹脂溶剤からなる防藻基剤を、真空引きのもとで混合したことを特徴とする防藻剤とするものである。防藻剤は真空引きのもとで混合されるため、炭素微粒子の孔隙内への防藻基剤の浸入保持力が強く、防藻作用を長もちさせる。この防藻剤は養殖網等を染色することができ、又、塗料として船舶等に塗布することができ、長期間にわたり海水中にあっても海藻類やフジツボ等の付着繁殖を少くすると共に、これら漁具類の腐朽を防いで耐久性を高める。又、長期間の使用では、この防藻剤の特に炭が海水中に溶解されても、毒性乃至有害性を少くすることができる。又、この防藻剤は、合成樹脂溶剤によって溶解離散し難くされると共に、長期間にわたっては徐々に溶解されて、この漁具類に対する海藻類やフジツボ等の付着が嫌われて、繁殖を阻止、乃至少くする。【０００５】  請求項２に記載の発明は、加酢された炭微粒子と、チッソ系乃至銅系の合成樹脂溶剤からなる防藻基剤を真空引きのもとで、分散機で撹拌混合して防藻剤を生成することを特徴とする防藻剤の生成方法を講じるものである。炭微粒子は加酢して混練りして液状態の炭液を生成する。又、防藻基剤としてはチッソ系乃至銅系の合成樹脂溶剤を用いる。これら炭液や、防藻基剤は、共に粘い液状態のものであるが、これらを真空引きのもとで、分散機で高速回転のもとに撹拌して混合し該炭微粒子を撹拌分散させるものであり、簡単な生成行程とすることができる。真空引きのもとでは炭素微粒子の孔隙内への防藻基剤の浸入が行われ易く保持力が強くなる。この防藻剤で魚具類を染色したり塗布すると、この防藻剤を、合成樹脂溶剤によって溶解離散し難くすると共に、しかも長期間にわたっては徐々に溶解されて、この漁具類に対する海藻類やフジツボ等の付着が嫌われて、繁殖を少くすると共に、漁具類の耐久性を高めることができる。
【発明の効果】
【０００６】  請求項１に記載の発明は、防藻剤によって魚具類の染色、乃至塗布を行なうことができて、魚具類の海水中での長期間にわたる使用においても、海藻類やフジツボ等の付着繁殖を嫌って少くすることができ、漁具類を保護して耐久性を高めることができる。しかも、防藻剤は真空引きのもとで混合されているため、炭微粒子の孔隙内への防藻基剤の浸入保持力が強く、防藻作用を長ちさせる。このため合成樹脂系溶剤によって防藻剤の溶解が徐々に行われて、魚具類の表面に対して付着しようとする海藻類やフジツボ類を一緒に流し落して、これらの付着阻止の効果を長く維持できる。このような漁具類の使用中にこの防藻剤が海水中に溶け出す量を微量にして、しかもこの溶解を遅々に行わせて防藻性を長期間にわたって維持することができ、海水中に溶解された防藻剤は、炭微粒子に防藻基剤が強固に吸着保持れているために、有毒性乃至公害性を減少することができる。【０００７】  請求項２に記載の発明は、加酢された炭微粒子は混練りし易く、防藻剤との混合性をも良くする。又、防藻剤の混合は真空引きのもとで行われるため、この防藻基剤が炭微粒子の孔障内へ浸入され易く、炭微粒子による保持力が強くなる。これら炭微粒子の加酢混練りされたものや、この防藻基剤としての合成樹脂溶液剤は共に粘り気の多い液状のものであるが、分散機で撹拌混合することによって炭微粒子の分散性を高めることができ、この炭微粒子による防藻基剤の吸着保持性を高めて、この炭微粒子や防藻基剤による効能を有効に発揮させることができる。しかも、防藻剤の生成が真空引きのもとで撹拌混合されるものであるから簡単である。又、防藻剤は合成樹脂系溶剤に撹拌分散されることによって、染色乃至塗布された魚具類において、染色乃至着色状態を長く維持でき、海中での使用ではこの防藻剤の溶解が徐々に行われて、魚具類の表面に対する海藻類やフジツボ類の付着繁殖を少くして、魚具類の耐久性を維持すると共に海水の有害汚染を防止することができる。
【発明を実施するための最良の形態】
【０００８】  この発明の実施例を図面に基づいて説明する。防藻剤Ａは、炭微粒子を、チッソ系乃至銅系の合成樹脂溶剤からなる防藻基剤に真空引きのもと（真空圧を働かせた室９内）で混合して得るものである。又、この防藻剤Ａは、加酢された炭微粒子を、チッソ系乃至銅系の合成樹脂溶剤に混入して、分散機１３で撹拌混合して生成する。炭微粒子を加酢のもとに混練りして粘り気の多い炭液を生成して、この炭液を防藻基剤である合成樹脂溶剤と真空引きのもと（真空圧室９内）で撹拌混合させる。又、これら炭微粒子と酢を、防藻基剤に加えて撹拌混合するもよい。ここに、炭としては、竹炭、木炭、又は活性炭等を用いる。このうち竹炭や木炭を用いる場合は、粉状乃至微粒子状に細砕した状態のものを使用し、酢としては、竹酢乃至木酢を用いることができる。防藻基剤としては銅系乃至チッソ系の合成樹脂溶剤を使用する。この合成樹脂溶剤としては、例えば、ビニロールを略２０％、キシロールを略８０％の割合で含むものを使用すると好適である。このような防藻剤Ａを真空引きのもと（真空圧室９内）で高速回転の分散機によって撹拌分散させると、該炭素の微粒子が防藻基剤や合成樹脂溶剤等に均一分散されて混合され易い。しかも、この各炭微粒子の孔隙内部への浸入が真空引きにより行われ易くなり、この孔隙内部に保持された防藻基剤は分離し難くなる。これら染料缶Ｂに一杯に充填された防藻剤Ａの各構成剤の混合量、乃至混合比は、例えば、防藻基剤２００ｌに、５〜１０ｋｇの炭液を加える割合である。前記真空室９は、真空ポンプ１０によって真空圧を働かせた密封容器１１内に構成する。この容器１１の蓋１２を開いて、内部に染料缶Ｂを入れる。この染料缶Ｂには分散機１３としての撹拌羽根１４を有した撹拌軸１５を軸装して、この染料缶Ｂ底下の電動モータ１６によって回転駆動するように設ける。この染料缶Ｂ内に前記所定量毎の加酢された炭微粒子の炭液と、チッソ系乃至銅系合成樹脂溶剤とを入れて、蓋１２を閉鎖して締付固定し、容器１１内を密閉状態にする。そして真空ポンプ１０を駆動して容器１１内を真空状態にして、モータ１６駆動による撹拌羽根１４の回転によって撹拌混合して、防藻剤Ａを生成することができる。【０００９】  このようにして生成された防藻剤Ａは、前記配合比のままで直接使用することができるが、前記合成樹脂溶剤のキシロールの量を増して希釈剤とすることにより適宜に薄めながら、染色料としたり、塗料とすることもできる。又、逆にこの量を減量調節することもできる。図示のような養殖網１、網かご１８や、ロープ２、１７等は、ポリプロピレンや、ポエリエチレン等の合成繊維材からなり、これらを染色、乃至塗布するときは、これらの網１、網かご１８やロープ２、１７自体を防藻剤Ａに浸漬（浸染）したり、これら網１、網かご１８やロープ２、１８を製造するための繊維素材を防藻剤Ａに浸漬して染色することができる。この場合はこの防藻剤Ａで浸染された繊維によって養殖網１や、網かご１８、ロープ２、１７等を作る。又、塗料として船舶３の底部６等に塗布するときは、この防藻剤Ａをそのまま、又は更に前記キシロール等の希釈剤で適宜に薄めながら塗布し易くすることができる。【００１０】  養殖網１は、図２のように方形乃至円形等の浮枠４に有底７のかご形態に構成した上周縁を吊下げたもので、浮枠４の外周部には浮子５を配置して海水面８に浮上させて、水面上適宜の高さに維持させる。ロープ２はこの浮枠４の四隅部に連結して、このロープ２の先端部には碇を着けて海底に沈めて固定させる。このような養殖網１やロープ２等は、前記防藻剤Ａで染色、乃至浸染したものを用いる。
又、真珠養殖においては、図３のようにアコヤ貝１９を網かご１８に収容して海水筏４にロープ１７で吊るして養殖するが、このための養殖用網かご１８の染料としても使用することができる。さらには、前記船舶３は、図４のように特にこの底部６を、前記防藻剤Ａを塗料として塗布することができる。【００１１】  このような防藻剤Ａで染色された養殖網１、１８やロープ２、１７を使用中、又は船舶３を使用中は、これらの防藻剤Ａが徐々に海水中に溶解されるが、この溶解は前記合成樹脂溶剤によって長期間にわたって除々に行われる。このため海藻やフジツボ等は、これら養殖網１やロープ２等の周面や、船舶３の底面７等の炭微粒子を有する防藻剤Ａによるこれら海藻類等の付着を嫌う性質によって付着繁殖が阻止される。しかも、この炭染料剤Ａが徐々に溶解分離されることによって、付着しようとする海藻類等の種子も一緒に流されて、付着繁殖することができ難い。又、このときこの防藻剤Ａが海水に溶解されても炭微粒子に保持されている防藻剤Ａ自体は直接の毒性はないものであるから、海水を有毒汚染し難いものである。
【図面の簡単な説明】
【図１】  防藻剤を生成する装置の側面図。
【図２】  防藻剤で染色される養殖網の斜面図。
【図３】  防藻剤で染色される養殖網かごの斜面図。
【図４】  防藻剤で塗布される船舶の斜面図。
【符号の説明】
９    真空室
１０  真空ポンプ
１３  拡散機
Ａ    防藻剤
【図１】
2006176482.tif 000003
【図２】
2006176482.tif 000004
【図３】
2006176482.tif 000005
【図４】
2006176482.tif 000006